(57)【要約】      （修正有）【課題】中温領域で放置しても硬化物中のボイドの発生が抑制され、且つ硬化物の耐湿耐熱性に優れる先供給型アンダーフィル材、先供給型アンダーフィル材の硬化物、電子部品装置及び電子部品装置の製造方法を提供する。【解決手段】電子部品１０、基板２０、配線１５、接続バンプ３０、フィルム状アンダーフィル材４０及びソルダーレジスト６０を含む電子部品装置６００において、先供給型アンダーフィル材は、（メタ）アクリレート化合物であるラジカル重合性化合物と、ラジカル重合開始剤と、無機充填材と、可とう剤と、を含有し、ラジカル重合性化合物が３質量％〜３０質量％である。【選択図】図２
2020065063.tif 000002
【特許請求の範囲】
【請求項１】
下記一般式（Ｉ）で表される化合物を含むラジカル重合性化合物と、
ラジカル重合開始剤と、
無機充填材と、
下記一般式（ＩＩ）又は（ＩＩＩ）で表される構造単位を有する化合物を含む可とう剤と、を含有し、
前記一般式（Ｉ）で表される化合物の含有率が、３質量％〜３０質量％である先供給型アンダーフィル材。
【化１】
2020065063.tif 000022
【化２】
2020065063.tif 000023
【化３】
2020065063.tif 000024
〔一般式（Ｉ）中、Ｒ１及びＲ２は、各々独立に、水素原子又はメチル基であり、ｍ及びｎは、各々独立に、正数である。一般式（ＩＩ）及び（ＩＩＩ）中、Ｒ３、Ｒ４、Ｒ７、Ｒ８及びＲ９は、各々独立に、水素原子又はメチル基であり、Ｒ５、Ｒ６、Ｒ１０、Ｒ１１及びＲ１２は、各々独立に、ＣｔＨ２ｔ＋１であり、ｔは１〜８の整数であり、ｐ、ｑ、ｘ、ｙ及びｚは、各々独立に、正数である。Ｒ３とＲ４は、同一でも異なっていてもよい。Ｒ７、Ｒ８及びＲ９は、同一でも異なっていてもよい。Ｒ５とＲ６は、互いに異なる。Ｒ１０とＲ１１は互いに異なる。Ｒ１１とＲ１２は互いに異なる。Ｒ１０とＲ１２は、同一でも異なっていてもよい。Ｒ５、Ｒ６、Ｒ１０、Ｒ１１及びＲ１２は、各々独立に、部分的に変性されていてもよい。〕
【請求項２】
前記一般式（Ｉ）におけるｍとｎとの合計が、３．０〜２０．０である請求項１に記載の先供給型アンダーフィル材。
【請求項３】
前記一般式（ＩＩ）又は（ＩＩＩ）で表される構造単位を有する化合物の重量平均分子量が、１０，０００〜７００，０００である請求項１又は請求項２に記載の先供給型アンダーフィル材。
【請求項４】
請求項１〜請求項３のいずれか１項に記載の先供給型アンダーフィル材の硬化物。
【請求項５】
請求項４に記載の先供給型アンダーフィル材の硬化物を有する電子部品装置。
【請求項６】
電子部品と配線基板とを接合部を介して電気的に接合することで電子部品装置を製造する電子部品装置の製造方法であり、前記電子部品における前記配線基板と対向する側の面及び前記配線基板における前記電子部品と対向する側の面からなる群より選択される少なくとも一方の面に、請求項１〜請求項３のいずれか１項に記載の先供給型アンダーフィル材を供給する供給工程と、
前記電子部品と前記配線基板とを接合部を介して接合し、かつ前記先供給型アンダーフィル材を硬化する接合工程と、を含む、電子部品装置の製造方法。
【請求項７】
電子部品と、前記電子部品と対向して配置され、前記電子部品に接合部を介して電気的に接合される配線基板と、前記電子部品と前記配線基板との間に配置される、請求項１〜請求項３のいずれか１項に記載の先供給型アンダーフィル材の硬化物と、を含有する電子部品装置。
【発明の詳細な説明】
【技術分野】
【０００１】
本発明は、先供給型アンダーフィル材、先供給型アンダーフィル材の硬化物、電子部品装置及び電子部品装置の製造方法に関する。
【背景技術】
【０００２】
従来から、トランジスタ、ＩＣ（Integrated Circuit)、ＬＳＩ(Large-scale Integration）等の電子部品装置の素子を封止する技術としては、生産性、コスト等の面から樹脂による封止が主流であり、封止に用いる樹脂としてエポキシ樹脂が広く用いられている。これは、エポキシ樹脂は、作業性、成形性、電気特性、耐湿性、耐熱性、機械特性、インサート品との接着性等の諸特性にバランスがとれているためである。
【０００３】
ＣＯＢ（Chip on Board）、ＣＯＧ（Chip on Glass）、ＴＣＰ（Tape Carrier Package）等のベアチップ実装した電子部品装置においては、室温で液状のエポキシ樹脂組成物が広く使用されている。また、セラミック、ガラス／エポキシ樹脂、ガラス／イミド樹脂、ポリイミドフィルム等を基板とする配線基板上に、半導体素子を直接バンプ接続してなる電子部品装置（フリップチップ）においても、バンプ接続した半導体素子と配線基板との間隙（ギャップ）を充填するアンダーフィル材として、室温で液状のエポキシ樹脂組成物が使用されている。
【０００４】
ベアチップ実装では、回路形成面が充分に保護されていないため、水分及びイオン性不純物が浸入し易い。また、フリップチップ実装では、半導体素子と配線基板とでそれぞれ熱膨張係数が異なることから、接続部に熱応力が発生し易い。そのため、エポキシ樹脂組成物は、温度、湿度又は機械的な外力から電子部品を保護するために重要な役割を果たしている。
【０００５】
硬化性成分としてエポキシ樹脂を含有するアンダーフィル材としては、硬化促進剤としてイミダゾール化合物を使用するエポキシ樹脂組成物（例えば、特許文献１参照）、硬化促進剤としてイミダゾール化合物の周囲を熱硬化性樹脂による被膜で被覆して得られる微細球粒子及びアミンアダクト粒子の少なくとも一方を使用するエポキシ樹脂組成物（例えば、特許文献２参照）が報告されている。
【０００６】
アンダーフィル材の充填方式としては、リフロー等の方法で半導体素子と配線基板とを金属接合させた後に、半導体素子と配線基板との間隙に、毛細管現象を利用して、室温で液状のエポキシ樹脂組成物を浸透させるキャピラリーアンダーフィル方式が一般的である（後供給型アンダーフィル材）。
キャピラリーアンダーフィル方式では、半導体素子と配線基板との間又はバンプ間のギャップが狭くなると充填が不充分となりやすく、ボイドが発生しやすくなるおそれがある。その結果、半導体素子と配線基板とを接合させた後に、冷却時の体積変化により応力が生じ、接合部が破壊されやすくなることが懸念されている。
【０００７】
そこで、半導体素子と配線基板との接合の前に、液体又は固体（フィルム状等）のアンダーフィル材を配線基板上に供給し、金属バンプを有する半導体素子を熱圧着して、半導体素子と配線基板との接合とアンダーフィル材の硬化反応とを一括して行う先供給方式が考案されている（先供給型アンダーフィル材）。先供給方式は、接合とともにアンダーフィル材が硬化し、すぐさま接合部が保護されるため、狭ピッチ化への対応に優れる特長がある。
【先行技術文献】
【特許文献】
【０００８】
【特許文献１】特公平７−５３７９４号公報
【特許文献２】特許第３４４６７３０号公報
【発明の概要】
【発明が解決しようとする課題】
【０００９】
先供給型アンダーフィル材として従来のエポキシ樹脂組成物を適用しようとすると、次の課題がある。
エポキシ樹脂組成物は、エポキシ樹脂と硬化触媒及び硬化剤の少なくとも一方とを含有し、熱を加えることによってエポキシ開環反応が起こり高分子量化する。そのため、エポキシ樹脂組成物は硬化するまでには多少の時間を要し、生産性が低下する傾向がある。特に、先供給方式の場合、５０℃〜１００℃程度の中温領域のホットプレートで加熱された配線基板又は電子部品に、アンダーフィル材が供給される。そのため、エポキシ樹脂組成物が硬化するまでに時間がかかると、配線基板、電子部品等の上に付着する水分、揮発性の化合物等に起因するボイドが発生しやすい傾向がある。ボイドは剥離、クラック等の不良の原因となり、信頼性を低下させる可能性がある。
【００１０】
アンダーフィル材の反応機構をエポキシ開環反応からラジカル重合反応に変更することは、アンダーフィル材の硬化速度を上げてボイドの発生を抑制するために有効な手段である。しかしながら、反応機構がラジカル重合反応であるアンダーフィル材であっても、エポキシ樹脂と同様に、中温領域でのラジカル重合反応が徐々に進行してアンダーフィル材の粘度が上昇することで巻き込みボイドが発生するおそれがある。特に、先供給方式ではパッケージ（ＰＫＧ）の形態によってはアンダーフィル材がホットプレート上で長時間保持される場合がある。従って、中温領域で放置しても硬化物中のボイドの発生が抑制されるという性質が先供給型のアンダーフィル材に求められている。
【００１１】
また、作製した電子部品装置を高湿度かつ高温の環境下で使用する場合がある。このような環境でもアンダーフィル材の硬化物がチップ又は配線基板から剥離せず、また硬化物にクラックが発生しない性能（耐湿耐熱性）が求められている。
【００１２】
本発明は上記事情に鑑み、中温領域で放置しても硬化物中のボイドの発生が抑制され、且つ硬化物の耐湿耐熱性に優れる先供給型アンダーフィル材、先供給型アンダーフィル材の硬化物、電子部品装置及び電子部品装置の製造方法を提供することを課題とする。
【課題を解決するための手段】
【００１３】
本発明は、上記問題点に鑑みてなされたものであり、次の実施の形態を含む。
＜１＞  下記一般式（Ｉ）で表される化合物を含むラジカル重合性化合物と、
ラジカル重合開始剤と、
無機充填材と、
下記一般式（ＩＩ）又は（ＩＩＩ）で表される構造単位を有する化合物を含む可とう剤と、を含有し、
前記一般式（Ｉ）で表される化合物の含有率が、３質量％〜３０質量％である先供給型アンダーフィル材。
【００１４】
【化１】
2020065063.tif 000003
【００１５】
【化２】
2020065063.tif 000004
【００１６】
【化３】
2020065063.tif 000005
【００１７】
一般式（Ｉ）中、Ｒ１及びＲ２は、各々独立に、水素原子又はメチル基であり、ｍ及びｎは、各々独立に、正数である。一般式（ＩＩ）及び（ＩＩＩ）中、Ｒ３、Ｒ４、Ｒ７、Ｒ８及びＲ９は、各々独立に、水素原子又はメチル基であり、Ｒ５、Ｒ６、Ｒ１０、Ｒ１１及びＲ１２は、各々独立に、ＣｔＨ２ｔ＋１であり、ｔは１〜８の整数であり、ｐ、ｑ、ｘ、ｙ及びｚは、各々独立に、正数である。Ｒ３とＲ４は、同一でも異なっていてもよい。Ｒ７、Ｒ８及びＲ９は、同一でも異なっていてもよい。Ｒ５とＲ６は、互いに異なる。Ｒ１０とＲ１１は互いに異なる。Ｒ１１とＲ１２は互いに異なる。Ｒ１０とＲ１２は、同一でも異なっていてもよい。Ｒ５、Ｒ６、Ｒ１０、Ｒ１１及びＲ１２は、各々独立に、部分的に変性されていてもよい。
【００１８】
＜２＞  前記一般式（Ｉ）におけるｍとｎとの合計が、３．０〜２０．０である前記＜１＞に記載の先供給型アンダーフィル材。
【００１９】
＜３＞  前記一般式（ＩＩ）又は（ＩＩＩ）で表される構造単位を有する化合物の重量平均分子量が、１０，０００〜７００，０００である前記＜１＞又は＜２＞に記載の先供給型アンダーフィル材。
【００２０】
＜４＞  前記＜１＞〜＜３＞のいずれか１項に記載の先供給型アンダーフィル材の硬化物。
【００２１】
＜５＞  前記＜４＞に記載の先供給型アンダーフィル材の硬化物を有する電子部品装置。
【００２２】
＜６＞  電子部品と配線基板とを接合部を介して電気的に接合することで電子部品装置を製造する電子部品装置の製造方法であり、前記電子部品における前記配線基板と対向する側の面及び前記配線基板における前記電子部品と対向する側の面からなる群より選択される少なくとも一方の面に、前記＜１＞〜＜３＞のいずれか１項に記載の先供給型アンダーフィル材を供給する供給工程と、
前記電子部品と前記配線基板とを接合部を介して接合し、かつ前記先供給型アンダーフィル材を硬化する接合工程と、を含む、電子部品装置の製造方法。
【００２３】
＜７＞  電子部品と、前記電子部品と対向して配置され、前記電子部品に接合部を介して電気的に接合される配線基板と、前記電子部品と前記配線基板との間に配置される、前記＜１＞〜＜３＞のいずれか１項に記載の先供給型アンダーフィル材の硬化物と、を含有する電子部品装置。
【発明の効果】
【００２４】
本発明によれば、中温領域で放置しても硬化物中のボイドの発生が抑制され、且つ硬化物の耐湿耐熱性に優れる先供給型アンダーフィル材、先供給型アンダーフィル材の硬化物、電子部品装置及び電子部品装置の製造方法が提供される。
【図面の簡単な説明】
【００２５】
【図１】室温で液体の先供給型アンダーフィル材を用いる電子部品装置の製造方法の工程を説明する断面図である。
【図２】室温でフィルム状の先供給型アンダーフィル材を用いる電子部品装置の製造方法の工程を説明する断面図である。
【発明を実施するための形態】
【００２６】
以下、本発明を実施するための形態について詳細に説明する。但し、本発明は以下の実施形態に限定されるものではない。以下の実施形態において、その構成要素（要素ステップ等も含む）は、特に明示した場合を除き、必須ではない。数値及びその範囲についても同様であり、本発明を制限するものではない。
【００２７】
本明細書において「工程」との語には、他の工程から独立した工程に加え、他の工程と明確に区別できない場合であってもその工程の目的が達成されれば、当該工程も含まれる。
本明細書において「〜」を用いて示された数値範囲には、「〜」の前後に記載される数値がそれぞれ最小値及び最大値として含まれる。
本明細書においてアンダーフィル材中の各成分の含有率は、アンダーフィル材中に各成分に該当する物質が複数種存在する場合、特に断らない限り、アンダーフィル材中に存在する当該複数種の物質の合計の含有率を意味する。
本明細書においてアンダーフィル材中の各成分の粒子径は、アンダーフィル材中に各成分に該当する粒子が複数種存在する場合、特に断らない限り、アンダーフィル材中に存在する当該複数種の粒子の混合物についての値を意味する。
本明細書において（メタ）アクリレートとは、アクリレート又はメタクリレートを意味し、（メタ）アクリロイルとは、アクリロイル又はメタクリロイルを意味し、（メタ）アクリル酸とは、アクリル酸又はメタクリル酸を意味する。
本明細書において「層」との語には、当該層が存在する領域を観察したときに、当該領域の全体に形成されている場合に加え、当該領域の一部にのみ形成されている場合も含まれる。
本明細書において「積層」との語は、層を積み重ねることを示し、二以上の層が結合されていてもよく、二以上の層が着脱可能であってもよい。
【００２８】
＜先供給型アンダーフィル材＞
本実施形態の先供給型アンダーフィル材（以下、単にアンダーフィル材とも称する）は、下記一般式（Ｉ）で表される化合物を含むラジカル重合性化合物と、ラジカル重合開始剤と、無機充填材と、下記一般式（ＩＩ）又は（ＩＩＩ）で表される構造単位を有する化合物を含む可とう剤と、を含有し、一般式（Ｉ）で表される化合物の含有率が、３質量％〜３０質量％である。
【００２９】
【化４】
2020065063.tif 000006
【００３０】
一般式（Ｉ）中、Ｒ１及びＲ２は、各々独立に、水素原子又はメチル基である。ｍ及びｎは各々独立に正数である。尚、構造単位数であるｍ及びｎは、単一の分子については整数値を示すが、複数種の分子の集合体としては平均値である有理数を示す。
【００３１】
【化５】
2020065063.tif 000007
【００３２】
【化６】
2020065063.tif 000008
【００３３】
一般式（ＩＩ）及び（ＩＩＩ）中、Ｒ３、Ｒ４、Ｒ７、Ｒ８及びＲ９は、各々独立に、水素原子又はメチル基であり、Ｒ５、Ｒ６、Ｒ１０、Ｒ１１及びＲ１２は、各々独立に、ＣｔＨ２ｔ＋１であり、ｔは１〜８の整数であり、ｐ、ｑ、ｘ、ｙ及びｚは、各々独立に、正数である。Ｒ３とＲ４は、同一でも異なっていてもよい。Ｒ７、Ｒ８及びＲ９は、同一でも異なっていてもよい。Ｒ５とＲ６は互いに異なる。Ｒ１０とＲ１１は互いに異なる。Ｒ１１とＲ１２は互いに異なる。Ｒ１０とＲ１２は、同一でも異なっていてもよい。Ｒ５、Ｒ６、Ｒ１０、Ｒ１１及びＲ１２は、各々独立に、部分的に変性されていてもよい。構造単位数であるｐ、ｑ、ｘ、ｙ及びｚは、単一の分子については整数値を示すが、複数種の分子の集合体としては平均値である有理数を示す。
【００３４】
本実施形態のアンダーフィル材は、高温での硬化反応の速度が速く、中温領域（５０℃〜１００℃）で放置しても硬化物中のボイドの発生が抑制される。すなわち、中温領域において反応の開始が抑制される。その理由は以下のように推察される。
【００３５】
本実施形態のアンダーフィル材は、反応機構がラジカル重合反応であるため、反応機構がエポキシ開環反応であるアンダーフィル材に比べて高温領域での硬化反応の速度が速い。また、不飽和二重結合を有する基は、エポキシ基等とは異なり、熱に対して比較的安定であることから、中温領域に放置しても反応が抑えられて安定的に存在するため、硬化物中のボイドの発生が抑制されると考えられる。
【００３６】
（メタ）アクリレート化合物のなかでも、一般式（Ｉ）で表される化合物は、良好な熱時流動性が付与されるため、ボイドの発生が効果的に抑制されることが考えられる。
【００３７】
また、本実施形態のアンダーフィル材は、可とう剤として、一般式（ＩＩ）又は（ＩＩＩ）で表される構造単位を有する化合物（以下、「特定可とう剤」ともいう。）を含有する。特定可とう剤は、一般式（Ｉ）で表される化合物に対する濡れ性が高く、相溶性に優れるため、耐湿耐熱性が向上すると考えられる。
【００３８】
アンダーフィル材は、室温で液体であっても、固体であってもよい。室温で固体のアンダーフィル材としては、フィルム状のアンダーフィル材等が挙げられる。アンダーフィル材は、室温で液体であることが好ましい。
【００３９】
本明細書において「室温」とは、２５℃を意味する。本明細書において「液体」とは流動性と粘性を示し、かつ粘性を示す尺度である粘度が２５℃において０．０００１Ｐａ・ｓ〜１０００Ｐａ・ｓである物質を意味する。本明細書において「粘度」とは、２５℃に保たれたアンダーフィル材について、せん断粘度として、コーンプレート（直径４０ｍｍ、コーン角０°）を装着した回転式のせん断粘度計を用いて、５．０ｓ−１のせん断速度で温度２５℃で測定される値と定義する。
本明細書において「室温で固体」とは、上記の「室温で液体」の定義に該当せず、かつ気体でない状態を意味する。
【００４０】
室温で液体のアンダーフィル材が中温領域において反応が開始しているか否かは、中温領域（５０℃〜１００℃）に昇温（更には必要に応じて所定の時間放置）する前後の粘度変化、示差走査熱量測定（ＤＳＣ）でのピーク変化（反応挙動の変化）等により確認することができる。室温で固体のアンダーフィル材の場合には、硬さの変化等により確認することができる。
以下、アンダーフィル材を構成する各成分について説明する。
【００４１】
（ラジカル重合性化合物）
アンダーフィル材は、ラジカル重合性化合物として、下記一般式（Ｉ）で表される化合物を含み、一般式（Ｉ）で表される化合物の含有率が３質量％〜３０質量％である。かかる構成をとることで、良好な熱時流動性が付与され、ボイドの発生が効果的に抑制される。
【００４２】
【化７】
2020065063.tif 000009
【００４３】
一般式（Ｉ）中、Ｒ１及びＲ２は、各々独立に、水素原子又はメチル基であり、ｍ及びｎは、各々独立に、正数である。尚、構造単位数であるｍ及びｎは、単一の分子については整数値を示すが、複数種の分子の集合体としては平均値である有理数を示す。
【００４４】
一般式（Ｉ）中、ｍ及びｎは、各々独立に、１〜２０であることが好ましく、１〜１５であることがより好ましく、１〜１０であることが更に好ましい。
一般式（Ｉ）におけるｍとｎとの合計は、３．０〜２０．０であることが好ましく、３．０〜１５.０であることがより好ましく、３．０〜１０．０であることが更に好ましい。
【００４５】
アンダーフィル材の総質量中、一般式（Ｉ）で表される化合物の含有率は、３.０質量％〜３０質量％であり、３．１質量％〜２８質量％であることが好ましく、３．２質量％〜２６質量％であることがより好ましく、３．３質量％〜２５質量％であることが更に好ましい。一般式（Ｉ）で表される化合物の含有率が３質量％以上であると、硬化性に優れ、３０質量％以下であると、中温領域で放置しても硬化中のボイドの発生が効果的に抑制できる。
【００４６】
ラジカル重合性化合物として、一般式（Ｉ）で表される化合物以外のその他のラジカル重合性化合物を含有してもよい。その他のラジカル重合性化合物としては、分子中に不飽和二重結合を有する化合物（但し、一般式（Ｉ）で表される化合物を除く。）が挙げられる。
【００４７】
全ラジカル重合性化合物の総量に占める一般式（Ｉ）で表される化合物の含有率は、５質量％以上であることが好ましく、７質量％以上であることがより好ましく、９質量％以上であることが更に好ましい。
【００４８】
その他のラジカル重合性化合物としては、レドックス重合性化合物、エマルジョン乳化重合化合物、（メタ）アクリレート化合物等が挙げられる。その他のラジカル重合性化合物は、電子部品装置への適用性、硬化速度のコントロール性、アンダーフィル材のハンドリング性を考慮すると、（メタ）アクリレート化合物であることが好ましい。その他のラジカル重合性化合物は、１種単独で用いてもよく、２種以上を併用してもよい。
【００４９】
その他のラジカル重合性化合物としての（メタ）アクリレート化合物の種類は、特に限定されるものではなく、従来から公知の（メタ）アクリレート化合物を用いることができる。（メタ）アクリレート化合物は、１種単独で用いてもよく、２種以上を併用してもよい。２種以上の（メタ）アクリレート化合物を併用する場合の（メタ）アクリレート化合物の組み合せについては特に限定はない。一分子中に少なくとも２個の（メタ）アクリル基を含む多官能（メタ）アクリレート化合物の少なくとも一種と、一分子中に１個の（メタ）アクリル基を含む単官能（メタ）アクリレート化合物の少なくとも一種とを併用すると、アンダーフィル材が比較的低粘度となるため、ディスペンス性が向上する傾向にある。
【００５０】
多官能（メタ）アクリレート化合物は、１分子中に含まれるアクリル基又はメタクリル基の数が２個以上の化合物であって、一般式（Ｉ）で表される化合物以外のものであれば、特に制限はない。
【００５１】
多官能（メタ）アクリレート化合物としては、例えば、ジエチレングリコールジアクリレート、トリエチレングリコールジアクリレート、テトラエチレングリコールジアクリレート、トリメチロールプロパンジアクリレート、トリメチロールプロパントリアクリレート、１，４−ブタンジオールジアクリレート、１，６−ヘキサンジオールジアクリレート、ポリエチレングリコールジアクリレート、ポリプロピレングリコールジアクリレート、トリシクロデカンジメチロールジアクリレート、ジトリメチロールプロパンテトラアクリレート、ペンタエリスリトールトリアクリレート、ペンタエリスリトールテトラアクリレート、ジペンタエリスリトールヘキサアクリレート、トリス（β−ヒドロキシエチル）イソシアヌレートのトリアクリレート、ポリカーボネートジオールジアクリレート、ウレタンアクリレート、ジエチレングリコールジメタクリレート、トリエチレングリコールジメタクリレート、テトラエチレングリコールジメタクリレート、トリメチロールプロパンジメタクリレート、トリメチロールプロパントリメタクリレート、１，４−ブタンジオールジメタクリレート、１，６−ヘキサンジオールジメタクリレート、ポリエチレングリコールジメタクリレート、ポリプロピレングリコールジメタクリレート、トリシクロデカンジメタノールジアクリレート、ジトリメチロールプロパンテトラメタクリレート、ペンタエリスリトールトリメタクリレート、ペンタエリスリトールテトラメタクリレート、ジペンタエリスリトールヘキサメタクリレート、トリス（β−ヒドロキシエチル）イソシアヌレートのトリメタクリレート、ポリカーボネートジオールジメタクリレート、ウレタンメタクリレート、及び下記構造式（ＶI）で表される２官能（メタ）アクリレート化合物が挙げられる。
【００５２】
【化８】
2020065063.tif 000010
【００５３】
構造式（ＩＶ）中、Ｒ２及びＲ３は、各々独立に、水素原子又はメチル基を表し、ｍ及びｎは、各々独立に、正数である。尚、構造単位数であるｍ及びｎは、単一の分子については整数値を示すが、複数種の分子の集合体としては平均値である有理数を示す。
【００５４】
単官能（メタ）アクリレート化合物としては、１分子中に含まれる（メタ）アクリル基の数が１個の化合物であれば、特に制限はない。単官能（メタ）アクリレート化合物としては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート、アミル（メタ）アクリレート、イソアミル（メタ）アクリレート、ヘキシル（メタ）アクリレート、ヘプチル（メタ）アクリレート、オクチル（メタ）アクリレート、２−エチルヘキシル（メタ）アクリレート、ノニル（メタ）アクリレート、デシル（メタ）アクリレート、イソデシル（メタ）アクリレート、ラウリル（メタ）アクリレート、トリデシル（メタ）アクリレート、ヘキサデシル（メタ）アクリレート、ステアリル（メタ）アクリレート、イソステアリル（メタ）アクリレート、シクロヘキシル（メタ）アクリレート、イソボルニル（メタ）アクリレート、トリシクロ［５．２．１．０２，６］デシル（メタ）アクリレート、２−（トリシクロ）［５．２．１．０２，６］デカ−３−エン−８−イルオキシエチル（メタ）アクリレート、２−（トリシクロ）［５．２．１．０２，６］デカ−３−エン−９−イルオキシエチル（メタ）アクリレート、２−ヒドロキシエチル（メタ）アクリレート、２−ヒドロキシプロピル（メタ）アクリレート、ダイマージオールモノ（メタ）アクリレート、ジエチレングリコール（メタ）アクリレート、ポリエチレングリコール（メタ）アクリレート、ポリプロピレングリコール（メタ）アクリレート、２−メトキシエチル（メタ）アクリレート、２−エトキシエチル（メタ）アクリレート、２−ブトキシエチル（メタ）アクリレート、メトキシジエチレングリコール（メタ）アクリレート、メトキシポリエチレングリコール（メタ）アクリレート、２−フェノキシエチル（メタ）アクリレート、フェノキシジエチレングリコール（メタ）アクリレート、フェノキシポリエチレングリコール（メタ）アクリレート、２−ベンゾイルオキシエチル（メタ）アクリレート、２−ヒドロキシ−３−フェノキシプロピル（メタ）アクリレート、ベンジル（メタ）アクリレート、２−シアノエチル（メタ）アクリレート、γ−（メタ）アクリロイルオキシプロピルトリメトキシシラン、グリシジル（メタ）アクリレート、テトラヒドロフルフリル（メタ）アクリレート、ジシクロペンテニルオキシエチル（メタ）アクリレ−ト、ジシクロペンタニル（メタ）アクリレ−ト、ジシクロペンテニル（メタ）アクリレ−ト、テトラヒドロピラニル（メタ）アクリレート、ジメチルアミノエチル（メタ）アクリレート、ジエチルアミノエチル（メタ）アクリレート、１，２，２，６，６−ペンタメチルピペリジニル（メタ）アクリレート、２，２，６，６−テトラメチルピペリジニル（メタ）アクリレート、（メタ）アクリロイルオキシエチルホスフェート、（メタ）アクリロイルオキシエチルフェニルアシッドホスフェート、β−（メタ）アクリロイルオキシエチルハイドロジェンフタレート、β−（メタ）アクリロイルオキシエチルハイドロジェンサクシネート及びエチレンオキシド変性ネオペンチルグリコール（メタ）アクリレート、２−（メタ）アクリロイルオキシエチルコハク酸、２−メタクリロイルオキシエチルヘキサヒドロフタル酸、イソボニル（メタ）アクリレート、２−ヒドロキシエチル（メタ）アクリレート、２−ヒドロキシプロピル（メタ）アクリレート、２−ヒドロキシブチル（メタ）アクリレート、ジメチルアミノエチル（メタ）アクリレート、ジエチルアミノエチル（メタ）クリレート、２−（メタ）アクリロイルオキシエチルフタル酸、２−（メタ）アクリロイルオキシエチル−２−ヒドロキシエチルフタル酸、ネオペンチルグリコール（メタ）アクリル酸安息香酸エステルが挙げられる。
【００５５】
ラジカル重合性化合物として、多官能（メタ）アクリレート化合物の少なくとも一種（一般式（Ｉ）で表される化合物を含む）と単官能（メタ）アクリレート化合物の少なくとも一種とを併用する場合、多官能（メタ）アクリレート化合物の合計量と単官能（メタ）アクリレート化合物の合計量の比（多官能：単官能）（質量基準）が、１０：１〜１：２であることが好ましく、８：１〜１：１であることがより好ましく、５：１〜２：１であることが更に好ましい。
【００５６】
アンダーフィル材の応力緩和性と接着力の観点からは、ラジカル重合性の官能基当量（以下「官能基当量」と略称する。）が１００〜１５００であるラジカル重合性化合物を１種以上含むことが好ましく、官能基当量が１１０〜１３００であるラジカル重合性化合物を１種以上含むことがより好ましい。中温領域での硬化のしにくさと接着力の観点からは、官能基当量が１２０〜１０００であるラジカル重合性化合物を１種以上含むことが更に好ましい。
【００５７】
一般的に、官能基当量の数値が大きいほど、硬化反応によって形成される架橋構造は疎になり応力緩和性は向上する傾向にある。一方、応力緩和性とトレードオフの関係にある熱時の接着性は、官能基当量の数値が大きいほど、低下する傾向にある。また、一分子中の官能基数が少ない場合も同様である。応力緩和性と優れた接着性を両立する観点から、ラジカル重合性化合物の一分子中の官能基数は１〜３であることが好ましく、２以上であることがより好ましい。これにより、応力緩和に優れ、且つ優れた接着性を有するアンダーフィル材が得ることができる。
【００５８】
ここで、官能基当量とは、理論分子量をラジカル重合性の官能基数で除した値又はゲルパーミエーションクロマトグラフィー（ＧＰＣ）によって測定された１分子の重量平均分子量をラジカル重合性の不飽和二重結合の数で割ったものと定義する。その範囲に収まる分子であればその骨格は特定するものではない。官能基当量が上記の範囲内であるラジカル重合性化合物は、例えば、末端に官能基を有し、かつ、分子内に長鎖の主鎖を有する化合物、分子内に長鎖の側鎖又は枝分れした嵩高い側鎖を有する化合物等が挙げられる。官能基当量が上記数値範囲内にあるラジカル重合性化合物を用いた場合、光又は熱による硬化反応によって形成された架橋構造が疎になる傾向にある。末端に官能基を有し、かつ、分子内に長鎖の主鎖を有する化合物を用いた場合、官能基が末端にあるため反応点間が長くなり、これにより応力が緩和される傾向にある。また、長い側鎖又は嵩高い側鎖が存在することで、それらの周りに空間が生じ、密な部分と疎な部分が生じる傾向にある。これにより応力が緩和される傾向にある。このため、官能基当量が１００〜１３００であるラジカル重合性化合物を含むアンダーフィル材は、応力緩和性に優れ、接着力がより向上する傾向にある。
【００５９】
なお、本明細書において、重量平均分子量とは、ゲル浸透クロマトグラフィー（例えば、株式会社島津製作所製、製品名「Ｃ−Ｒ４Ａ」）を用いて、ポリスチレン換算で測定したときの重量平均分子量を意味する。検量線は、標準ポリスチレンの５サンプルセット（ＰＳｔＱｕｉｃｋ  ＭＰ−Ｈ、ＰＳｔＱｕｉｃｋ  Ｂ［東ソー株式会社製、商品名］）を用いて３次式で近似する。ＧＰＣの測定条件を、以下に示す。
【００６０】
装置：（ポンプ：Ｌ−２１３０型［株式会社日立ハイテクノロジーズ製、商品名］）
（検出器：Ｌ−２４９０型ＲＩ［株式会社日立ハイテクノロジーズ製、商品名］）
（カラムオーブン：Ｌ−２３５０［株式会社日立ハイテクノロジーズ製、商品名］）
カラム：Ｇｅｌｐａｃｋ  ＧＬ−Ｒ４４０  ＋  Ｇｅｌｐａｃｋ  ＧＬ−Ｒ４５０  ＋  Ｇｅｌｐａｃｋ  ＧＬ−Ｒ４００Ｍ（計３本）（日立化成株式会社製、商品名）
カラムサイズ：１０．７ｍｍ（内径）×３００ｍｍ
溶離液：テトラヒドロフラン
試料濃度：１０ｍｇ／２ｍＬ
注入量：２００μＬ
流量：０．０５ｍＬ／分
測定温度：２５℃
【００６１】
官能基当量が２５０ｇ／ｅｑ〜１１００ｇ／ｅｑである（メタ）アクリレート化合物は、官能基当量が２５０未満である（メタ）アクリレート化合物と併用することが好ましい。官能基当量が２５０ｇ／ｅｑ〜１３００ｇ／ｅｑの（メタ）アクリレート化合物Ａ１と、官能基当量が２５０未満の（メタ）アクリレート化合物Ａ２との質量比（Ａ１：Ａ２）は、１０：３〜１：１０であることが好ましく、４：１〜１：８であることがより好ましく、２：１〜１：６が更に好ましい。
【００６２】
（可とう剤）
アンダーフィル材は、下記一般式（ＩＩ）又は（ＩＩＩ）で表される構造単位を有する化合物を可とう剤として含有する。特定可とう剤はブロック共重合体である。一般式（ＩＩ）又は（ＩＩＩ）で表される構造単位を有する化合物を可とう剤として用いると、フィレット性及びＰＫＧの外観に優れる傾向がある。
【化９】
2020065063.tif 000011
【化１０】
2020065063.tif 000012
【００６３】
一般式（ＩＩ）及び（ＩＩＩ）において、Ｒ３、Ｒ４、Ｒ７、Ｒ８及びＲ９は、各々独立に、水素原子又はメチル基であり、Ｒ５、Ｒ６、Ｒ１０、Ｒ１１及びＲ１２は、各々独立に、ＣｔＨ２ｔ＋１であり、ｔは１〜８の整数である。また、ｐ、ｑ、ｘ、ｙ及びｚは、各々独立に、正数である。尚、構造単位数であるｐ、ｑ、ｘ、ｙ及びｚは、単一の分子については整数値を示すが、複数種の分子の集合体としては平均値である有理数を示す。
【００６４】
一般式（ＩＩ）及び（ＩＩＩ）において、複数存在するＲ５、Ｒ６、Ｒ１０、Ｒ１１及びＲ１２は、各々独立に、部分的に変性されていてもよい。変性としては、例えば、酸変性が挙げられる。
【００６５】
一般式（ＩＩ）及び（ＩＩＩ）において、Ｒ３とＲ４は、同一でも異なっていてもよい。Ｒ７、Ｒ８及びＲ９は、同一でも異なっていてもよい。Ｒ５とＲ６は互いに異なる。Ｒ１０とＲ１１は互いに異なる。Ｒ１１とＲ１２は互いに異なる。Ｒ１０とＲ１２は、同一でも異なっていてもよく、同一であることが好ましい。
【００６６】
一般式（ＩＩ）及び（ＩＩＩ）において、Ｒ３はメチル基であることが好ましく、Ｒ４は水素原子であることが好ましい。
【００６７】
一般式（ＩＩ）及び（ＩＩＩ）において、Ｒ５、Ｒ１０及びＲ１２は、各々独立に、メチル基又はエチル基であることが好ましく、透明性及び耐光性の観点からは、メチル基であることがより好ましい。
Ｒ６及びＲ１1は、プロピル基又はブチル基であることが好ましく、柔軟性及び接着性の観点からは、ブチル基であることがより好ましい。
【００６８】
耐熱衝撃性及び応力低減性の観点からは、特定可とう剤は、ポリ（メタ）アクリル酸メチルとポリ（メタ）アクリル酸ブチルのブロック共重合体であることが好ましく、ポリメタクリル酸メチルとポリアクリル酸ブチルのブロック共重合体であることが好ましい。ポリ（メタ）アクリル酸ブチルは、ポリ（メタ）アクリル酸−ｎ−ブチル、ポリ（メタ）アクリル酸−ｔ−ブチル、及びポリ（メタ）アクリル酸イソブチルのいずれであってもよい。
【００６９】
ポリメタクリル酸メチルとポリアクリル酸ブチルの共重合比は特に制限されない。共重合比は、例えば、共重合体のガラス転移温度（Ｔｇ）を考慮して決定することが好ましい。共重合体のＴｇは、各構成単位の原料であるモノマーをホモポリマーとしたときのＴｇにそれぞれの構成単位の共重合比を乗じて得た値として発現することが多いため、このようにして予想される共重合体のＴｇから共重合比を決定することが好ましい。
例えば、ポリメタクリル酸メチルのＴｇは１０５℃であり、ポリメタクリル酸−ｎ−ブチルのＴｇは２０℃であり、ポリメタクリル酸−ｔ−ブチルのＴｇは１０７℃であり、ポリメタクリル酸イソブチルのＴｇは４８℃である。メタクリル酸メチルとメタクリル酸−ｎ−ブチルとの共重合体（共重合比が４０：６０（質量基準））であれば、105×0.4+20×0.6＝54℃と共重合体のＴｇを予想することができる。
【００７０】
特定可とう剤としては、耐熱性の観点からは、一般式（ＩＩＩ）で表される構造単位を有する化合物が好ましい。
【００７１】
メタクリル酸メチルとアクリル酸ブチルとのブロック共重合体としては、ナノストレングス  Ｍ２２、Ｍ２２Ｎ、ＳＭ４０３２ＸＭ１０、Ｍ５１、Ｄ５１Ｎ、Ｍ５２、Ｍ５２Ｎ、Ｍ５３、ＳＭ５５９０、ＳＭ６２９０、Ｍ７５、Ｍ７５Ｍ、Ｍ８５及びＭ８５Ｍ（アルケマ株式会社、商品名）、並びに、クラリティ  ＬＡ１１１４、ＬＡ２１４０、ＬＡ２２５０、ＬＡ２３３０、ＬＡ４２８５、ＬＢ５５０及びＬＭ７３０Ｈ（株式会社クラレ、商品名）が市販され、それらを用いることができる。
【００７２】
特定可とう剤は、重量平均分子量が１０，０００〜７００，０００であることが好ましく、１１，０００〜６００，０００であることがより好ましい。
【００７３】
特定可とう剤は、形状が粒子状であってもよい。アンダーフィル材を充分変性する観点からは、特定可とう剤は微細であることが好ましい。特定可とう剤が粒子であるときの体積平均粒子径は、０．０５μｍ〜１０μｍの範囲であることが好ましく、０．１μｍ〜５μｍの範囲であることがより好ましい。体積平均粒子径が０．０５μｍ以上であるとアンダーフィル材中での分散性が向上する傾向にある。体積平均粒子径が１０μｍ以下であると、低応力化に優れる傾向にあり、アンダーフィル材としての微細間隙への浸透性及び流動性が向上し、ボイド及び未充填の発生が抑えられる傾向にある。特定可とう剤粒子の体積平均粒子径は、後述の無機充填材と同様の方法を用いて測定される。
【００７４】
特定可とう剤は、リビングアニオン重合等により、合成することができる。
【００７５】
可とう剤としては、特定可とう剤以外に、ゴム粒子又はシリコーンゴム粒子を併用してもよい。ゴム粒子及びシリコーンゴム粒子としては、電子部品用の有機樹脂組成物に一般的に使用されているものが挙げられる。
【００７６】
ゴム粒子の種類としては、例えば、スチレン−ブタジエンゴム（ＳＢＲ）、ニトリル−ブタジエンゴム（ＮＢＲ）、ブタジエンゴム（ＢＲ）、ウレタンゴム（ＵＲ）、及び一般式（ＩＩ）又は（ＩＩＩ）で表される構造単位を有する化合物以外のアクリルゴム（ＡＲ）が挙げられる。
【００７７】
シリコーンゴム粒子としては、例えば、ポリジメチルシロキサン、ポリメチルフェニルシロキサン、ポリジフェニルシロキサン等の直鎖状のポリオルガノシロキサンを架橋したシリコーンゴム粒子；該シリコーンゴム粒子の表面をシリコーンレジンで被覆したもの;及び乳化重合等で得られる固形シリコーン粒子のコアとアクリル樹脂等の有機重合体のシェルとを含むコア−シェル重合体粒子が挙げられる。シリコーンゴム粒子は、例えば、東レ・ダウコーニング・シリコーン株式会社、及び信越化学工業株式会社から市販品が入手可能である。
【００７８】
ゴム粒子及びシリコーンゴム粒子の形状は無定形であっても球形であってもよく、アンダーフィル材の成形において粘度を低く抑える観点からは、球形であることが好ましい。
【００７９】
可とう剤の含有率は、アンダーフィル材の総質量中に１質量％〜３０質量％であることが好ましく、２質量％〜２０質量％であることがより好ましい。可とう剤の含有率が１質量％以上であると、低応力化に優れる傾向にあり、可とう剤の含有率が３０質量％以下であると、アンダーフィル材の所期の粘度が維持され、成形性が保持される傾向にある。
【００８０】
全可とう剤の総量に占める特定可とう剤の含有率は、９０質量％以上であることが好ましく、９５質量％以上であることがより好ましく、９９質量％以上であることが更に好ましく、実質的にその他の可とう剤は含有されていないことが好ましい。
【００８１】
（ラジカル重合開始剤）
アンダーフィル材は、ラジカル重合開始剤を含有する。ラジカル重合開始剤の種類は、特に限定されるものではなく、従来から公知のラジカル重合開始剤を用いることができる。
【００８２】
ラジカル重合開始剤としては、例えば、有機過酸化物；アゾビスイソブチロニトリル、アゾビス−４−メトキシ−２，４−ジメチルバレロニトリル、アゾビスシクロヘキサノン−１−カルボニトリル、アゾジベンゾイル等のアゾ化合物；及び、過硫酸カリウム、過硫酸アンモニウム等の水溶性触媒と過酸化物の組み合わせ又は過硫酸塩と還元剤の組み合わせによるレドックス触媒が挙げられる。ラジカル重合開始剤は、１種単独で使用してもよく、２種以上を併用してもよい。
中でも保管安定性の観点から、有機過酸化物を少なくとも一種含むことが好ましい。
【００８３】
有機過酸化物としては、例えば、メチルエチルケトンパーオキサイド、シクロヘキサノンパーオキサイド等のケトンパーオキサイド；１，１−ジ（ｔ−ブチルパーオキシ）シクロヘキサン、２，２−ジ（４，４−ジ（ｔ−ブチルパーオキシ）シクロヘキシル）プロパン等のパーオキシケタール；ｐ−メンタンハイドロパーオキサイド、ジイソプロピルベンゼンハイドロパーオキサイド、１，１，３，３−テトラメチルブチルハイドロパーオキサイド、クメンハイドロパーオキサイド、ｔ−ブチルハイドロパーオキサイド等のハイドロパーオキサイド；ジ（２−ｔ−ブチルパーオキシイソプロピル）ベンゼン、ジクミルパーオキサイド、２，５−ジメチル−２，５−ジ（ｔ−ブチルパーオキシ）ヘキサン、ｔ−ブチルクミルパーオキサイド、ジ−ｔ−へキシルパーオキサイド、２，５−ジメチル−２，５−ジ（ｔ−ブチルパーオキシ）ヘキシン−３、ジ−ｔ−ブチルパーオキサイド等のジアルキルパーオキサイド；ジベンゾイルパーオキサイド、ジ（４−メチルベンゾイル）パーオキサイド等のジアシルパーオキサイド；ジ−ｎ−プロピルパーオキシジカーボネート、ジイソプロピルパーオキシジカーボネート等のパーオキシジカーボネート；及び、２，５−ジメチル−２，５−ジ（ベンゾイルパーオキシ）ヘキサン、ｔ−へキシルパーオキシベンゾエート、ｔ−ブチルパーオキシベンゾエート、ｔ−ブチルパーオキシ２−エチルヘキサノネート等のパーオキシエステルが挙げられる。
【００８４】
これらの中でも、特に中温領域での温度安定性の観点から有機過酸化物内にフェニル基を有するジアルキルパーオキサイド等が好ましく、ジクミルパーオキサイド及びジ（２−ｔ−ブチルパーオキシイソプロピル）ベンゼンがより好ましい。
【００８５】
アンダーフィル材に含まれるラジカル重合開始剤の含有量は、特に制限されない。例えば、全ラジカル重合性化合物の１００質量部に対して、ラジカル重合開始剤の含有量は、０．１質量部〜２０質量部が好ましく、硬化性の観点から０．３質量部〜１０質量部がより好ましい。ラジカル重合開始剤の含有量が全ラジカル重合性化合物の１００質量部に対して２０質量部以下であると、揮発分が発生しにくく硬化物中のボイドの発生がより抑制される傾向にある。また、ラジカル重合開始剤の含有量が０．１質量部以上であると、硬化性が向上する傾向にある。
【００８６】
ラジカル重合開始剤の１０時間半減期温度は、９０℃〜１５０℃が好ましく、硬化性の観点から１００℃〜１４０℃がより好ましい。ラジカル重合開始剤の１０時間半減期温度が９０℃以上であれば、アンダーフィル材を供給した状態の基板を中温領域（例えば、ホットプレートのステージ上）で放置しても、アンダーフィル材の硬化反応の開始が抑制される傾向にある。ラジカル重合開始剤の１０時間半減期温度が１５０℃以下であれば、高温領域（電子部品と配線基板とを接合部を介して接合する温度）でのアンダーフィル材の硬化速度が速くなる傾向にある。その結果、ボイドの発生がより抑制される傾向にある。
【００８７】
ラジカル重合開始剤の半減期温度は、下記式により算出される値（℃）である。半減期温度は市販品のカタログに記載されているので、それを参照にしてもよい。
【００８８】
【数１】
2020065063.tif 000013
【００８９】
τ：半減期、Ｃ：定数、Ｅａ：活性化エネルギー、Ｒ：気体定数、Ｔ：絶対温度
【００９０】
１０時間半減期の場合、半分の濃度になるτ（時間因子）が５０％になる絶対温度を計算によって求めることができる。濃度の測定方法は、ヨード滴定法を用いて測定を行う。
【００９１】
（無機充填材）
アンダーフィル材は、無機充填材を含有する。無機充填材の種類は特に限定されるものではなく、無機充填材は１種単独で用いても、２種以上を併用してもよい。無機充填材を２種類以上併用するとは、例えば、同じ成分で平均粒子径が異なる無機充填材を２種類以上用いる場合、平均粒子径が同じで成分の異なる無機充填材を２種類以上用いる場合並びに平均粒子径及び種類の異なる無機充填材を２種類以上用いる場合が挙げられる。
【００９２】
無機充填材としては、例えば、球状シリカ、結晶シリカ等のシリカ、炭酸カルシウム、クレー、アルミナ、窒化珪素、炭化珪素、窒化ホウ素、珪酸カルシウム、チタン酸カリウム、窒化アルミニウム、ベリリア、ジルコニア、ジルコン、フォステライト、ステアタイト、スピネル、ムライト、チタニア、水酸化アルミニウム、水酸化マグネシウム、硼酸亜鉛及びモリブデン酸亜鉛が挙げられる。無機充填材の状態は特に制限されず、例えば、粉体、粉体を球形化したビーズ、及びガラス繊維が挙げられる。アンダーフィル材の微細間隙への流動性及び浸透性の観点からは、球状シリカが好ましい。
【００９３】
無機充填材は、中温領域での反応抑制効果の観点から、カップリング剤で処理されていることが好ましい。カップリング剤としては、例えば、エポキシシラン、メルカプトシラン、アミノシラン、アルキルシラン、ウレイドシラン、ビニルシラン等の各種シラン化合物、チタン化合物、アルミニウムキレート化合物、及びアルミニウムジルコニウム化合物が挙げられる。これらの中でも、不飽和二重結合を有するカップリング剤が好ましく、アクリロイルオキシ基又はα置換アクリロイルオキシ基を有するカップリング剤がより好ましく、下記一般式（Ｖ）で表される基を有するカップリング剤が更に好ましい。
【００９４】
【化１１】
2020065063.tif 000014
【００９５】
式（Ｖ）中、Ｒ４は、水素原子、メチル基又はエチル基を示し、Ｒ５は炭素数１〜３０のアルキレン基を示す。Ｒ５で表されるアルキレン基の炭素数は、２０以下であることが好ましく、１５以下であることがより好ましい。
【００９６】
一般式（Ｖ）におけるＲ５で表される炭素数１〜３０のアルキレン基としては、例えば、炭素数が１〜３０の脂肪族炭化水素基、炭素数が３〜３０の脂環式炭化水素基、及び脂肪族炭化水素基と脂環式炭化水素基の組み合わせであって全体の炭素数が３０以下であるものが挙げられる。Ｒ５で表されるアルキレン基は、分岐していてもよく、二重結合を含んでいてもよく、置換基を有していてもよい。なお、Ｒ５で表されるアルキレン基が置換基を有している場合は、当該アルキレン基の炭素数には、置換基に含まれる炭素原子の数は含まないものとする。Ｒ５で表されるアルキレン基が分岐している場合は、当該アルキレン基の炭素数には、分岐に含まれる炭素原子の数を含めるものとする。
【００９７】
炭素数が１〜３０の脂肪族炭化水素基として、具体的には、例えば、メチレン基、エチレン基、プロピレン基、イソプロピレン基、ｎ−ブチレン基、ｓｅｃ−ブチレン基、ｔ−ブチレン基、ペンチレン基、ヘキシレン基、オクチレン基、デシレン基、及びドデシレン基が挙げられる。
【００９８】
炭素数が３〜３０の脂環式炭化水素基として、具体的には、例えば、シクロペンチレン基、シクロヘキシレン基、シクロヘプチレン基、シクロペンテニレン基、及びシクロヘキセニレン基が挙げられる。
【００９９】
脂肪族炭化水素基又は脂環式炭化水素基が置換基を有する場合の置換基としては、例えば、アルコキシ基、アリール基、アリールオキシ基、水酸基、アミノ基、ハロゲン原子、メタクリルオキシ基、メルカプト基、イミノ基、ウレイド基、及びイソシアネート基が挙げられる。
【０１００】
一般式（Ｖ）で表される基を有するカップリング剤は、下記一般式（ＶＩ）で表される化合物であることがより好ましい。
【０１０１】
【化１２】
2020065063.tif 000015
【０１０２】
一般式（ＶＩ）におけるＲ４及びＲ５は、一般式（Ｖ）におけるＲ４及びＲ５とそれぞれ同義である。Ｒ６は各々独立に炭素数１〜３０のアルキル基を示し、炭素数１〜１０のアルキル基であることが好ましく、炭素数１〜５のアルキル基であることがより好ましく、メチル基又はエチル基であることが更に好ましい。
【０１０３】
一般式（ＶＩ）におけるＲ６で表される炭素数１〜３０のアルキル基としては、例えば、炭素数が１〜３０の脂肪族炭化水素基、炭素数が３〜３０の脂環式炭化水素基、及び脂肪族炭化水素基と脂環式炭化水素基の組み合わせであって全体の炭素数が３０以下であるものが挙げられる。炭素数１〜３０のアルキル基は、分岐していてもよく、二重結合を含んでいてもよく、置換基を有していてもよい。なお、Ｒ６で表されるアルキル基が置換基を有している場合は、当該アルキル基の炭素数には、置換基に含まれる炭素原子の数は含まないものとする。Ｒ６で表されるアルキル基が分岐している場合は、当該アルキル基の炭素数には、分岐に含まれる炭素原子の数を含めるものとする。
【０１０４】
カップリング剤で表面処理した無機充填材を用いる場合は、予め表面処理した無機充填材をその他の成分と混合してもよく（前処理方式）、表面処理していない無機充填材と、カップリング剤と、その他の成分とを混合することで表面処理してもよい（別添加方式）。中温領域における反応の開始を抑制する観点からは、他の成分と混合する前に予め表面処理した無機充填材を用いることが好ましい。予め表面処理した無機充填材を用いた場合において、更にカップリング剤を混合させてもよい。
【０１０５】
無機充填材をカップリング剤で表面処理する場合のカップリング剤の量は、無機充填材に対して質量比率で０．０５質量％〜５質量％であることが好ましく、０．１質量％〜２．５質量％であることがより好ましい。カップリング剤の量が無機充填材に対して質量比率で０．０５質量％以上であると、電子部品の構成部材との接着性が向上する傾向にあり、５質量％以下であると、成形性、ボイド性及び中温領域での耐熱性が向上する傾向にある。
【０１０６】
無機充填材の平均粒子径は特に制限されない。例えば、無機充填材の平均粒子径は、５μｍ以下であることが好ましく、３μｍ以下であることがより好ましく、１μｍ以下であることが更に好ましい。また、無機充填材の平均粒子径は、０．１μｍ以上であることが好ましい。無機充填材の平均粒子径が５μｍ以下であれば、アンダーフィル材の微細間隙への浸透性及び流動性が向上して、ボイド及び未充填をより起こしにくくなり、且つ半導体素子と配線基板との接続部に無機充填材がより噛み込みにくくなり、接続不良が発生しにくくなる傾向にある。
【０１０７】
本明細書において、無機充填材の平均粒子径は、下記の方法を用いて粒子径を階級、体積を度数とし、度数の累積で表記された積算分布において、積算分布が５０％となる粒子径を意味する。粒子の粒子径を測定する方法としては、例えば、レーザー回折、動的光散乱、小角Ｘ線散乱等の装置を用いて一括して多数の粒子を測定する方法、及び電子顕微鏡、原子間力顕微鏡等を用いて画像化し、粒子１つ１つの粒子径を測定する方法が挙げられる。液相遠心沈降、フィールドフロー分別、粒子径排除クロマトグラフィー、流体力学クロマトグラフィー等の方法を用い、粒子を測定する前に１００μｍ以上の粒子を分離する前処理を行ってもよい。また測定試料が硬化物である場合は、例えば、マッフル炉等で８００℃以上の高温で処理した後に残渣として得られる灰分を上記の方法で測定することができる。
【０１０８】
無機充填材の最大粒子径は、特に制限されない。例えば、圧着する電子部品における半導体素子の隙間の大きさの観点からは、無機充填材の最大粒子径は、２０μｍ以下であることが好ましく、１５μｍ以下であることがより好ましく、１０μｍ以下であることが更に好ましい。無機充填材の最大粒子径が２０μｍ以下であると、アンダーフィル材の微細間隙への浸透性及び流動性が向上して、ボイド及び未充填をより起こしにくくなり、且つ電子部品と配線基板との接続部に無機充填材が噛み込みにくくなり、接続不良が発生しにくくなる傾向にある。
【０１０９】
無機充填材の最大粒子径を測定する方法としては、例えば、レーザー回折、動的光散乱、小角Ｘ線散乱等の装置を用いて一括して多数の粒子を測定する方法、及び電子顕微鏡、原子間力顕微鏡等を用いて画像化し、粒子１つ１つの粒子径を測定する方法が挙げられる。
【０１１０】
アンダーフィル材の無機充填材の含有率は、特に制限されない。例えば、アンダーフィル材の総質量中に２０質量％以上であることが好ましく、３０質量％以上であることがより好ましく、４０質量％以上であることが更に好ましい。また、無機充填材の含有率は、アンダーフィル材の総質量中に７０質量％以下であることが好ましい。無機充填材の含有率が２０質量％以上であると、アンダーフィル材の硬化物の強度が向上し、耐温度サイクル性等の信頼性が向上する傾向にある。
【０１１１】
アンダーフィル材では、無機充填材以外のその他の充填材を用いてもよい。全充填材中のその他の充填材の含有率は、１０質量％以下であることが好ましく、５質量％以下であることがより好ましく、３質量％以下であることが更に好ましく、実質、その他の無機充填材を含まないこと（０．１質量％以下）が特に好ましい。
【０１１２】
（重合禁止剤）
アンダーフィル材は、重合禁止剤を含有してもよい。重合禁止剤の種類は特に制限されず、公知の重合禁止剤を用いることができる。
【０１１３】
アンダーフィル材が重合禁止剤を含有する場合の含有率は、特に制限されない。例えば、アンダーフィル材の総量中に０．０５質量％〜１質量％であることが好ましく、０．０８質量％〜０．７質量％であることがより好ましく、０．１質量％〜０．５質量％であることが更に好ましい。重合禁止剤の含有率が０．０５質量％以上であると、中温領域での反応が抑制される傾向があり、１質量％以下であると、中温領域でのラジカル重合反応が阻害されにくい傾向にある。
【０１１４】
（揺変付与剤）
アンダーフィル材が室温で液体の場合は、揺変付与剤を含有してもよい。室温で液体のアンダーフィル材に揺変付与剤を含有することによって、ボイドの発生が抑制される傾向にある。すなわち、アンダーフィル材が基板上に供給された状態で形状を保持できずに流動してしまうとボイドを巻き込みやすくなるが、揺変付与剤を含有することによって、アンダーフィル材が流動しにくくなり、ボイドが発生しにくくなる傾向にある。
【０１１５】
揺変付与剤の種類は特に制限されず。電子部品用の有機樹脂組成物に一般的に使用されている揺変付与剤を使用できる。具体的には、例えば、ひまし油に水素を添加することにより得られる水素添加ひまし油化合物、ポリエチレンを酸化処理して極性基を導入して得られる酸化ポリエチレン化合物、植物油脂肪酸とアミンから合成されるアマイドワックス化合物、長鎖ポリアミノアマイドと酸ポリマーとの塩、不飽和ポリカルボン酸ポリマー、微粉末シリカ、及び破砕シリカが挙げられる。
【０１１６】
揺変付与剤の中でも、取扱い性、成形性及びボイドの発生の低減の観点からは、長鎖ポリアミノアマイドと酸ポリマーとの塩、不飽和ポリカルボン酸ポリマー、微粉末シリカ、及び破砕シリカが好ましい。
【０１１７】
長鎖ポリアミノアマイドと酸ポリマーとの塩としては、例えば、ＡＮＴＩ−ＴＥＲＲＡ−Ｕ１００（ビックケミー・ジャパン株式会社、商品名）が市販品として入手可能であり、不飽和ポリカルボン酸ポリマーとしては、例えば、ＢＹＫ−Ｐ１０５（ビックケミー・ジャパン株式会社、商品名）が市販品として入手可能である。
【０１１８】
揺変付与剤としての微粉末シリカは、平均一次粒子径が５ｎｍ〜２００ｎｍであることが好ましく、５ｎｍ〜５０ｎｍであることがより好ましい。また、表面をシリコーンオイル又はカップリング剤で処理したものを用いてもよい。
【０１１９】
微粉末シリカとしては、例えば、平均一次粒子径が１２ｎｍで、ジメチルシランで表面処理したＲ９７４（日本アエロジル株式会社、商品名）、平均一次粒子径が１２ｎｍで、トリメチルシランで表面処理したＲＸ２００（日本アエロジル株式会社、商品名）、平均一次粒子径が１２ｎｍでジメチルシロキサンで表面処理したＲＹ２００（日本アエロジル株式会社、商品名）、平均一次粒子径が１４ｎｍでジメチルシロキサンで表面処理したＲ２０２（日本アエロジル株式会社、商品名）、平均一次粒子径が１２ｎｍでアミノシランで表面処理したＲＡ２００Ｈ（日本アエロジル株式会社、商品名）、平均一次粒子径が１２ｎｍでアルキルシランで表面処理したＲ８０５（日本アエロジル株式会社、商品名）、平均一次粒子径が１２ｎｍでメタクリロイルオキシシランで表面処理したＲ７２００（日本アエロジル株式会社、商品名）、及び平均一次粒子径が５０ｎｍでありフェニルシランで表面処理したＹＡ０５０Ｃ−ＳＰ３（アドマテックス株式会社、商品名）が市販品として入手可能である。
【０１２０】
揺変付与剤としての破砕シリカは、平均粒子径が１０ｎｍ以下であることが好ましく、７．５ｎｍ以下であることがより好ましく、５．５ｎｍ以下であることが更に好ましい。また、樹脂内部への分散性及び破砕シリカ自身の凝集性の観点から、破砕シリカの平均粒子径は４．５ｎｍ以上であることが好ましい。破砕シリカの表面をシリコーンオイル又はカップリング剤で処理したものを用いてもよい。破砕シリカとしては、例えば、ＭＣ３０００（アドマテックス株式会社、商品名）が市販品として入手可能である。
【０１２１】
揺変付与剤の含有率は、アンダーフィル材の総質量中に１質量％〜３０質量％であることが好ましく、２質量％〜２０質量％であることがより好ましい。揺変付与剤の含有率が１質量％以上であると、ボイドの発生が抑制される傾向にあり、揺変付与剤の含有率が３０質量％以下であると、アンダーフィル材の所期の粘度が維持され、成形性が保持される傾向にある。
【０１２２】
（高分子成分）
アンダーフィル材が室温で固体の場合、高分子成分を含有してもよい。
高分子成分の種類は特に制限されず、電子部品用の有機樹脂組成物に一般的に使用される高分子成分を使用できる。
【０１２３】
高分子成分としては、例えば、フェノキシ樹脂、ポリイミド樹脂、ポリアミド樹脂、ポリカルボジイミド樹脂、シアネートエステル樹脂、アクリル樹脂、ポリエステル樹脂、ポリエチレン樹脂、ポリエーテルスルホン樹脂、ポリエーテルイミド樹脂、ポリビニルアセタール樹脂、ウレタン樹脂及びアクリルゴムが挙げられる。これらの中でも耐熱性及びフィルム形成性に優れる観点から、フェノキシ樹脂、ポリイミド樹脂、アクリルゴム、シアネートエステル樹脂及びポリカルボジイミド樹脂が好ましく、フェノキシ樹脂、ポリイミド樹脂及びアクリルゴムがより好ましい。これらの高分子成分は１種単独で又は２種以上の混合物又は共重合体として使用することもできる。高分子成分は市販品を用いてもよく、合成したものを用いてもよい。
【０１２４】
ポリイミド樹脂は、例えば、テトラカルボン酸二無水物とジアミンとを公知の方法で縮合反応させて得ることができる。より具体的には、有機溶媒中で、テトラカルボン酸二無水物とジアミンとを等モル程度で混合し（各成分の添加順序は任意）、反応温度を８０℃以下、好ましくは０℃〜６０℃に設定して付加反応させてポリアミック酸を合成し、更に熱処理することでポリイミド樹脂を得る。なお、アンダーフィル材の諸特性の低下を抑えるため、テトラカルボン酸二無水物は無水酢酸で再結晶精製処理されていることが好ましい。
【０１２５】
高分子成分のガラス転移温度（Ｔｇ）は、アンダーフィル材の貼付性に優れる観点から、１００℃以下であることが好ましく、８５℃以下であることがより好ましい。Ｔｇが１００℃以下である場合には、例えば、電子部品に形成されたバンプ、配線基板に形成された電極、及び配線パターンの凹凸をアンダーフィル材により埋め込み易くなり、気泡が残存しにくくボイドが発生しにくい傾向にある。なお、上記Ｔｇは、示差走査熱量測定装置（ＤＳＣ）（例えば、パーキンエルマー社、ＤＳＣ−７型）を用いて、サンプル量１０ｍｇ、昇温速度１０℃／分、測定雰囲気：空気の条件で測定したときの値である。
【０１２６】
良好なフィルム形成性の観点からは、高分子成分の重量平均分子量は、ポリスチレン換算で１００００以上であることが好ましく、３００００以上であることがより好ましく、４００００以上であることが更に好ましく、５００００以上であることが特に好ましい。重量平均分子量が１００００以上であると、フィルム形成性及び耐熱性が向上する傾向にある。
【０１２７】
高分子成分の含有量は特に制限されない。高分子成分を含有する場合、アンダーフィル材の形状（フィルム状等）を良好に保持する観点から、ラジカル重合性化合物１００質量部に対して、高分子成分の含有量は、１質量部〜５００質量部であることが好ましく、５質量部〜３００質量部であることがより好ましく、１０質量部〜２００質量部であることが更に好ましい。高分子成分の含有量が１質量部以上であると、フィルム形成性の向上効果が得られ易い傾向にあり、５００質量部以下であると、アンダーフィル材の硬化性が向上し、接着力が向上する傾向にある。
【０１２８】
（フラックス剤）
アンダーフィル材は、フラックス剤を含有してもよい。
フラックス剤の種類は特に制限されず、従来から用いられてきたハロゲン化水素酸アミン塩等を用いることができる。電気特性の観点からは、例えば、ヒドロキシ安息香酸等のフェノール性水酸基とカルボキシル基を有する化合物、トリメリット酸等のカルボキシ基を含む酸無水物、アビエチン酸、アジピン酸、アスコルビン酸、クエン酸、２−フランカルボン酸、リンゴ酸等の有機酸、１分子にアルコール性水酸基を２個以上含有する化合物、金属スルホン酸塩、金属カルボニル酸塩等の有機酸塩、及びキノリノール誘導体が挙げられる。より好ましくは、有機酸又は有機酸塩が挙げられる。フラックス剤は１種単独で用いても、２種以上を併用してもよい。
【０１２９】
アンダーフィル材がフラックス剤を含有する場合、その含有率は特に制限されない。例えば、フラックス剤の含有率はアンダーフィル材の総質量中、０．１質量％〜１０質量％であることが好ましく、０．５質量％〜５質量％であることがより好ましい。フラックス剤の含有率が０．１質量％以上であると、はんだの濡れ性が向上し接続抵抗が低くなる傾向にある。フラックス剤の含有率が１０質量％以下であると、ボイドが発生しにくくなり、耐マイグレーション性等の信頼性が向上する傾向にある。
【０１３０】
（イオントラップ剤）
アンダーフィル材は、耐湿性及び高温放置特性をより向上させる観点から、必要に応じてイオントラップ剤を含有してもよい。イオントラップ剤の種類は特に制限されず、電子部品用の有機樹脂組成物に一般的に使用されているイオントラップ剤を用いることができる。具体的には、例えば、下記一般式（ＶＩＩ）又は（ＶＩＩＩ）で表される化合物が挙げられる。
【０１３１】
Ｍｇ１−ｘＡｌｘ（ＯＨ）２（ＣＯ３）ｘ／２・ｍＨ２Ｏ          ・・・（ＶＩＩ）
ＢｉＯｘ（ＯＨ）ｙ（ＮＯ３）ｚ          ・・・（ＶＩＩＩ）
【０１３２】
一般式（ＶＩＩ）中、ｘは０＜ｘ≦０．５であり、ｍは正数である。
一般式（ＶＩＩＩ）中、ｘは０．９≦ｘ≦１．１、ｙは０．６≦ｙ≦０．８、ｚは０．２≦ｚ≦０．４である。
【０１３３】
上記のイオントラップ剤は市販品として入手可能である。例えば、上記一般式（ＶＩＩ）の化合物は、ＤＨＴ−４Ａ（協和化学工業株式会社、商品名）として入手可能である。また、上記一般式（ＶＩＩＩ）の化合物は、ＩＸＥ５００（東亞合成株式会社、商品名）として入手可能である。
【０１３４】
上記以外のイオントラップ剤として、例えば、マグネシウム、アルミニウム、チタン、ジルコニウム、及びアンチモンからなる群より選択される元素の含水酸化物が挙げられる。イオントラップ剤は、１種単独で用いても、又は２種以上を併用してもよい。
【０１３５】
アンダーフィル材がイオントラップ剤を含有する場合、イオントラップ剤の含有率はラジカル重合性化合物の全量に対して、０．１質量％〜５．０質量％であることが好ましく、１．０質量％〜３．０質量％であることがより好ましい。また、イオントラップ剤の平均粒子径は、０．１μｍ〜３．０μｍであることが好ましく、最大粒子径は１０μｍ以下であることが好ましい。
【０１３６】
イオントラップ剤の平均粒子径及び最大粒子径は、無機充填材と同様の方法を用いて測定される。
【０１３７】
（界面活性剤）
アンダーフィル材は、室温で液体の場合、フィレット性をより向上させる観点から、界面活性剤を含有してもよい。
界面活性剤の種類は特に制限されず、電子部品用の有機樹脂組成物に一般的に使用されている界面活性剤を使用できる。界面活性剤としては、例えば、非イオン性の界面活性剤が挙げられ、具体的には、ポリオキシエチレンアルキルエーテル等のポリオキシアルキレンアルキルエーテル界面活性剤、ソルビタン脂肪酸エステル界面活性剤、ポリオキシエチレンソルビタン脂肪酸エステル界面活性剤、ポリオキシエチレンソルビトール脂肪酸エステル界面活性剤、グリセリン脂肪酸エステル界面活性剤、ポリオキシエチレン脂肪酸エステル界面活性剤、ポリオキシエチレンアルキルアミン界面活性剤、アルキルアルカノールアミド界面活性剤、ポリエーテル変性シリコーン界面活性剤、アラルキル変性シリコーン界面活性剤、ポリエステル変性シリコーン界面活性剤、及びポリアクリル界面活性剤が挙げられる。アンダーフィル材における表面張力の低減効果の観点からは、ポリエーテル変性シリコーン界面活性剤及びアラルキル変性シリコーン界面活性剤が好ましい。
【０１３８】
界面活性剤は、例えば、ＢＹＫ−３０７、ＢＹＫ−３３３、ＢＹＫ−３７７、及びＢＹＫ−３２３（ビックケミー・ジャパン株式会社、商品名）が市販品として入手可能である。
【０１３９】
上記の界面活性剤のほか、シリコーン変性エポキシ樹脂を界面活性剤として用いることもできる。シリコーン変性エポキシ樹脂は、エポキシ基と反応する官能基を有するオルガノシロキサンとエポキシ樹脂との反応物として得ることができる。シリコーン変性エポキシ樹脂は、室温で液状であることが好ましい。エポキシ基と反応する官能基を有するオルガノシロキサンとしては、例えば、アミノ基、カルボキシ基、水酸基、フェノール性水酸基、メルカプト基等を１分子中に少なくとも１個有するジメチルシロキサン、ジフェニルシロキサン、及びメチルフェニルシロキサンが挙げられる。
これらのオルガノシロキサンは、例えば、ＢＹ１６−７９９、ＢＹ１６−８７１、及びＢＹ１６−００４（東レ・ダウコーニング株式会社、商品名）、並びにＸ−２２−１８２１、及びＫＦ−８０１０（信越化学工業株式会社、商品名）が市販品として入手可能である。
【０１４０】
オルガノシロキサンの重量平均分子量は、５００〜５０００の範囲であることが好ましく、１０００〜３０００の範囲であることがより好ましい。重量平均分子量が５００以上であると、樹脂との相溶性が過剰に向上することが抑制され、添加剤としての効果が発揮されやすい傾向にある。重量平均分子量が５０００以下であると、樹脂との相溶性の低下が抑えられ、シリコーン変性エポキシ樹脂の硬化物からの分離及び染み出しが発生しにくく、接着性及び外観が損なわれにくい傾向にある。
【０１４１】
シリコーン変性エポキシ樹脂を得るために用いるエポキシ樹脂は、アンダーフィル材に相溶するものであれば特に制限されず、電子部品用の有機樹脂組成物に一般的に使用されているエポキシ樹脂を用いることができる。具体的には、例えば、ビスフェノールＡ、ビスフェノールＦ、ビスフェノールＡＤ、ビスフェノールＳ、ナフタレンジオール、水添ビスフェノールＡ等とエピクロルヒドリンとの反応により得られるグリシジルエーテル型エポキシ樹脂；オルソクレゾールノボラック型エポキシ樹脂等の、フェノール化合物とアルデヒド化合物とを縮合又は共縮合させて得られるノボラック樹脂をエポキシ化したノボラック型エポキシ樹脂；フタル酸、ダイマー酸等の多塩基酸とエピクロルヒドリンとの反応により得られるグリシジルエステル型エポキシ樹脂；ジアミノジフェニルメタン、イソシアヌル酸等のポリアミンとエピクロルヒドリンとの反応により得られるグリシジルアミン型エポキシ樹脂；並びにオレフィン結合を過酢酸等の過酸で酸化して得られる、線状脂肪族エポキシ樹脂及び脂環族エポキシ樹脂が挙げられる。これらの一種を単独で用いても２種以上を組み合わせて用いてもよい。シリコーン変性エポキシ樹脂を得るために用いるエポキシ樹脂は、室温で液状のものが好ましい。
【０１４２】
（その他の成分）
アンダーフィル材は、その他の添加剤として、例えば、染料、カーボンブラック等の着色剤、及び希釈剤を必要に応じて使用することができる。
【０１４３】
（物性）
アンダーフィル材の揺変指数は、１．０以上であることが好ましく、１．５以上であることがより好ましく、２．０以上であることが更に好ましい。
【０１４４】
アンダーフィル材の揺変指数は、２５℃に保たれたアンダーフィル材について、レオメーターを用いて粘度を測定したときの（０．５ｓ−１のせん断速度での粘度）／（５．０ｓ−１のせん断速度での粘度）の値とする。０．５ｓ−１のせん断速度での粘度及び５．０ｓ−１のせん断速度での粘度は、コーンプレート（直径４０ｍｍ、コーン角０°）を装着した回転式のせん断粘度計を用いて、温度２５℃で測定した値とする。
【０１４５】
アンダーフィル材が２５℃で液体である場合、アンダーフィル材の２５℃における粘度は、１０Ｐａ・ｓ〜１５０Ｐａ・ｓであることが好ましく、２０Ｐａ・ｓ〜１３０Ｐａ・ｓであることがより好ましく、３０Ｐａ・ｓ〜１１０Ｐａ・ｓであることが更に好ましい。
５０℃〜１００℃程度の中温領域における粘度は、０．１Ｐａ・ｓ〜２０Ｐａ・ｓであることが好ましく、０．５Ｐａ・ｓ〜１５Ｐａ・ｓであることがより好ましく、１Ｐａ・ｓ〜１０Ｐａ・ｓであることが更に好ましい。
硬化の際の高温領域における粘度は、０．１Ｐａ・ｓ〜１０Ｐａ・ｓであることが好ましく、０．３Ｐａ・ｓ〜８Ｐａ・ｓであることがより好ましく、０．５Ｐａ・ｓ〜５Ｐａ・ｓであることが更に好ましい。
【０１４６】
＜アンダーフィル材の製造方法＞
（室温で液体のアンダーフィル材の製造方法）
室温で液体のアンダーフィル材の製造方法は、特に制限されない。例えば、所定の成分を秤量し、らいかい機、ミキシングロール、プラネタリミキサ等を用いて混合及び混練し、必要に応じて脱泡することによって、室温で液体のアンダーフィル材を得ることができる。
【０１４７】
（室温で固体のアンダーフィル材の製造方法）
室温で固体のアンダーフィル材の製造方法は、特に制限されない。例えば、室温で固体のアンダーフィル材がフィルム状である場合は、まず所定の成分を秤量し、攪拌混合、混錬等により、溶解又は分散させて、樹脂ワニスを調製し、離型処理を施した基材フィルム上に、樹脂ワニスをナイフコーター、ロールコーター、アプリケーター等を用いて付与し、加熱により有機溶媒を除去することにより製造することができる。
【０１４８】
樹脂ワニスの調製に用いる有機溶媒は、各成分を均一に溶解又は分散し得る特性を有するものが好ましい。例えば、ジメチルホルムアミド、ジメチルアセトアミド、Ｎ−メチル−２−ピロリドン、ジメチルスルホキシド、ジエチレングリコールジメチルエーテル、トルエン、ベンゼン、キシレン、メチルエチルケトン、テトラヒドロフラン、エチルセロソルブ、エチルセロソルブアセテート、ブチルセロソルブ、ジオキサン、シクロヘキサノン、及び酢酸エチルが挙げられる。これらの有機溶媒は、１種単独で又は２種以上を組み合わせて使用することができる。樹脂ワニス調製の際の攪拌混合又は混錬は、例えば、攪拌機、らいかい機、３本ロール、ボールミル、ビーズミル又はホモディスパーを用いて行うことができる。
【０１４９】
基材フィルムとしては、有機溶媒を揮発させる際の加熱条件に耐え得る耐熱性を有するものであれば特に制限はない。例えば、ポリプロピレンフィルム、ポリメチルペンテンフィルム等のポリオレフィンフィルム、ポリエチレンテレフタレートフィルム、ポリエチレンナフタレートフィルム等のポリエステルフィルム、ポリイミドフィルム及びポリエーテルイミドフィルムを例示できる。基材フィルムは、単層フィルムであっても、多層フィルムであってもよい。多層フィルムの場合、それぞれの層は、互いに異なる材質であってもよく、同じ材質であってもよい。
【０１５０】
基材フィルム上に付与した樹脂ワニスから有機溶媒を揮発させる際の乾燥条件は、有機溶媒が充分に揮発する条件とすることが好ましい。具体的には、例えば、５０℃〜２００℃で、０．１分間〜９０分間の条件で行うことができる。
【０１５１】
＜先供給型アンダーフィル材の硬化物、及び電子部品装置＞
上述した先供給型アンダーフィル材の硬化物は、電子部品装置の一部として用いることができる。
本実施の形態の電子部品装置は、上述した先供給型アンダーフィル材の硬化物を含む。ある実施態様では、電子部品装置は、電子部品と、前記電子部品と対向して配置され、前記電子部品に接合部を介して電気的に接合される配線基板と、を有し、前記先供給型アンダーフィル材の硬化物が、前記電子部品と前記配線基板との間に配置された構造を有している。
【０１５２】
電子部品装置としては、例えば、リードフレーム、配線済みのテープキャリア、リジッド及びフレキシブル配線板、ガラス、シリコンウエハ等の支持部材（配線基板）に、半導体チップ、トランジスタ、ダイオード、サイリスタ等の能動素子、コンデンサ、抵抗体、抵抗アレイ、コイル、スイッチ等の受動素子などの電子部品を搭載し、必要な部分を本実施形態のアンダーフィル材で封止して得られる電子部品装置が挙げられる。
【０１５３】
本実施形態のアンダーフィル材は、高い信頼性が要求されるフリップチップボンディング用のアンダーフィル材として特に好適である。従って、本実施の形態の電子部品装置の好ましい一態様は、リジッド若しくはフレキシブル配線板又はガラス板上に形成した配線に、半導体素子をバンプ接続によるフリップチップボンディングした電子部品装置が対象となる。具体的には、例えば、フリップチップＢＧＡ（Ball Grid Array）、ＬＧＡ（Land Grid Array）、及びＣＯＦ（Chip On Film）の電子部品装置が挙げられる。
【０１５４】
本実施形態のアンダーフィル材が特に好適なフリップチップの分野としては、配線基板と電子部品の半導体素子を接続する接続部のバンプ材質がＳｎ−Ａｇ−Ｃｕ系等の鉛フリーはんだを用いたフリップチップ半導体素子が挙げられる。本実施形態のアンダーフィル材を用いることで、従来の鉛はんだと比較して物性的に脆い鉛フリーはんだによるバンプ接続をしたフリップチップに対しても良好な信頼性を維持できる傾向にある。
【０１５５】
＜電子部品装置の製造方法＞
本実施の形態の電子部品装置の製造方法は、電子部品と配線基板とを接合部を介して電気的に接合することで電子部品装置を製造する電子部品装置の製造方法であり、前記電子部品における前記配線基板と対向する側の面及び前記配線基板における前記電子部品と対向する側の面からなる群より選択される少なくとも一方の面に、上述した先供給型アンダーフィル材を供給する供給工程と、前記電子部品と前記配線基板とを接合部を介して接合し、かつ前記先供給型アンダーフィル材を硬化する接合工程と、を含む。
【０１５６】
上記方法の供給工程において、アンダーフィル材が室温で液体の場合には、アンダーフィル材を塗布により供給する。アンダーフィル材が室温でフィルム状の場合には、フィルム状のアンダーフィル材を貼付により供給する。また、接合工程において電子部品と配線基板との接合は、アンダーフィル材の硬化と一括して行ってもよい。
【０１５７】
ある実施態様では、電子部品装置の製造方法は、以下の工程を含む。
（１）電子部品の配線基板と対向する側の面及び前記配線基板の前記電子部品と対向する側の面からなる群より選択される少なくとも一方に本実施形態のアンダーフィル材を供給する供給工程
（２）前記電子部品と前記配線基板とを前記接続部の金属バンプを介して加圧しながら対向させることで、前記電子部品と前記配線基板との間隙をアンダーフィル材で充填し、かつ、前記電子部品と前記配線基板とを前記接続部の金属バンプを介して接触させる加圧工程
（３）前記加圧工程中及び前記加圧工程後の少なくとも一方で、前記電子部品と前記配線基板とを前記接続部の金属バンプを介して加圧して接触する状態で熱処理して前記前記電子部品と前記配線基板とを前記接続部の金属バンプを介して接合させ、かつ、本実施形態のアンダーフィル材を硬化する接合工程（熱処理工程）
【０１５８】
以下、図面を参照しながら先供給方式による電子部品装置の製造方法について説明する。しかし、本発明は図面に限定されない。また、各図における部材の大きさは概念的なものであり、部材間の大きさの相対的な関係はこれに限定されない。
【０１５９】
図１は、室温で液体のアンダーフィル材を用いる先供給方式による電子部品装置の製造方法の工程を概略的に示す断面図である。なお、図１の電子部品装置の製造方法においては、配線基板の電子部品と対向する側の面にアンダーフィル材を付与させる態様について説明する。また、金属バンプは電子部品側に設けられており、当該金属バンプを介して電子部品と配線基板とが接合される。しかし、本発明はこれらの態様に限定されるものではない。
【０１６０】
図１において、１は半導体チップ（電子部品）、２ははんだバンプ、３は接続パッド、４はソルダーレジスト、５は配線基板、６はアンダーフィル材である。
【０１６１】
まず、図１（ａ）において、配線基板５の接続パッド３の設けられた側（配線基板５の半導体チップ１と対向する側）の面にアンダーフィル材６を付与する（供給工程）。アンダーフィル材６の付与方法としては、例えば、ディスペンス方式、注型方式、及び印刷方式が挙げられる。アンダーフィル材６は、配線基板５の接続パッド３の設けられた領域の全域に付与してもよく、配線基板５の接続パッド３の設けられた領域の一部に付与してもよい。アンダーフィル材６を配線基板５の接続パッド３の設けられた領域の一部に付与することで配線基板５と半導体チップ１とをはんだバンプ２を介して接触させる際にアンダーフィル材６が流動して配線基板５と半導体チップ１との間に充填されるため好ましい。アンダーフィル材６の配線基板５への付与パターンとしては、配線基板５の半導体チップ１の配置される領域の対角線に沿ったクロス形又はダブルクロス形が好ましい。
【０１６２】
次いで、図１（ｂ）において、半導体チップ１と配線基板５とをはんだバンプ２を介して加圧しながら対向させることで、半導体チップ１と配線基板５との間隙をアンダーフィル材６で充填し、かつ、半導体チップ１と配線基板５の接続パッド３とをはんだバンプ２を介して接触させる（加圧工程）。
【０１６３】
半導体チップ１と配線基板５との間隙にアンダーフィル材６を充填させる際の加圧条件としては、１つのバンプあたりの加重量が０．００１Ｎ〜１００Ｎであることが好ましく、０．００５Ｎ〜５０Ｎであることがより好ましく、０．０１Ｎ〜１０Ｎであることが更に好ましい。
【０１６４】
また、半導体チップ１と配線基板５の接続パッド３とをはんだバンプ２を介して接触させる際の加圧条件としては、１つのバンプあたりの加重量が０．００２Ｎ〜２００Ｎであることが好ましく、０．０１Ｎ〜１００Ｎであることがより好ましく、０．０２Ｎ〜２０Ｎであることが更に好ましい。この加圧条件下において、後述の熱処理工程での半導体チップ１と配線基板５の接続パッド３とのはんだバンプ２を介した接合を実施してもよい。
【０１６５】
前記加圧工程中及び前記加圧工程後の少なくとも一方で、半導体チップ１と配線基板５の接続パッド３とがはんだバンプ２を介して加圧して接触する状態で熱処理して半導体チップ１と配線基板５の接続パッド３とをはんだバンプ２を介して接合させ、かつ、アンダーフィル材６を硬化する（熱処理工程）。
【０１６６】
加熱条件としては、１５０℃〜３５０℃であることが好ましく、２２０℃〜３００℃であることがより好ましく、２４０℃〜２７０℃であることが更に好ましい。この熱処理により、アンダーフィル材６が硬化する。
【０１６７】
更に、必要に応じてアンダーフィル材６の硬化を充分なものとするため、１２０℃〜２００℃の範囲で０．５時間〜６時間の熱処理を行ってもよい。
【０１６８】
以上の工程を経ることで、本実施形態の電子部品装置が製造される。
【０１６９】
図２は、室温で固体かつフィルム状のアンダーフィル材を用いる先供給方式による電子部品装置の製造方法の工程を概略的に示す断面図である。
【０１７０】
まず、図２（ａ）に示すように、配線１５を有する基板２０上に、接続バンプ３０を形成する位置に開口を有するソルダーレジスト６０を形成する。また、ソルダーレジスト６０の開口に接続バンプ３０を形成する。ソルダーレジスト６０は必ずしも設ける必要はないが、基板２０上にソルダーレジストを設けることにより、配線１５間のブリッジの発生を抑制し、接続信頼性及び絶縁信頼性を向上させることができる。ソルダーレジスト６０は、例えば、市販のパッケージ用ソルダーレジスト用インキを用いて形成することができる。市販のパッケージ用ソルダーレジスト用インキとしては、具体的には、ＳＲシリーズ（日立化成株式会社製、商品名）及びＰＳＲ４０００−ＡＵＳシリーズ（太陽インキ製造株式会社製、商品名）が挙げられる。
【０１７１】
次に、図２（ｂ）に示すように、接続バンプ３０及びソルダーレジスト６０が形成された基板２０上に、フィルム状のアンダーフィル材（以下、場合により「フィルム状アンダーフィル材」という。）４０を貼付する。フィルム状アンダーフィル材４０の貼付は、例えば、加熱プレス、ロールラミネート、及び真空ラミネートによって行うことができる。フィルム状アンダーフィル材４０の供給面積及び厚みは、半導体チップ（電子部品）１０及び基板２０のサイズ、及び接続バンプ３０の高さによって適宜設定される。
【０１７２】
フィルム状アンダーフィル材４０を基板２０に貼り付けた後、半導体チップ１０を配線１５が基板２０と対向するように配置する。このとき、半導体チップ１０の配線１５と接続バンプ３０とを、フリップチップボンダー等の接続装置を用いて、位置合わせする。続いて、半導体チップ１０と基板２０とを接続バンプ３０の融点以上の温度で加熱しながら圧着し、図２（ｃ）に示すように、半導体チップ１０と基板２０とをバンプ３０を介して接続する。このとき、フィルム状アンダーフィル材４０で半導体チップ１０と基板２０と間隙を充填する。以上により、電子部品装置６００が得られる。
【０１７３】
本実施形態の電子部品装置の製造方法では、位置合わせをした後に仮固定し（電子部品接着剤を介している状態）、リフロー炉で加熱処理することによって、接続バンプ３０を溶融させて半導体チップ１０と基板２０とを接続してもよい。仮固定の段階では、金属接合を形成することが必ずしも必要ではないため、上記の加熱しながら圧着する方法に比べて低荷重、短時間、及び低温度で圧着を実施できる。このため、生産性が向上し、且つ接続部の劣化が抑制される傾向にある。
【０１７４】
また、半導体チップ１０と基板２０とを接続した後、オーブン等で熱処理を行って、更に接続信頼性及び絶縁信頼性を高めてもよい。熱処理は、アンダーフィル材の硬化が進行する温度で行うことが好ましく、完全に硬化する温度で行うことがより好ましい。熱処理の温度及び時間は適宜設定でき、好適な条件は、室温で液体のアンダーフィル材の場合と同様である。
【実施例】
【０１７５】
次に実施例により本発明を更に具体的に説明するが、本発明はこれらの実施例に限定されるものではない。
【０１７６】
（アンダーフィル材の作製）
下記の成分をそれぞれ表１〜表３に示す量（単位：質量部）で配合し、三本ロール及びらいかい機にて混練分散した後、真空脱泡して、実施例及び比較例のアンダーフィル材を作製した。表中、「−」は、該当する成分を含有しないことを意味する。作製したアンダーフィル材は、いずれも２５℃で液体であった。
【０１７７】
＜ラジカル重合性化合物＞
・ラジカル重合性化合物１：Ａ−ＤＣＰ（新中村化学工業株式会社製、商品名、トリシクロデカンジメタノールジアクリレート、官能基当量：１５２ｇ／ｅｑ）
・ラジカル重合性化合物２：ＡＢＥ−３００（新中村化学工業株式会社製、商品名、エトキシ化ビスフェノールＡジアクリレート、官能基当量：２３３ｇ／ｅｑ、一般式（Ｉ）におけるｍ＋ｎ≒３（カタログ値））
・ラジカル重合性化合物３：ＦＡ−３２１Ａ（日立化成株式会社製、商品名、エトキシ化ビスフェノールＡジアクリレート、官能基当量：３８９ｇ／ｅｑ、一般式（Ｉ）におけるｍ＋ｎ≒１０（カタログ値））
・ラジカル重合性化合物４：ＵＡ−１３（新中村化学工業株式会社製、商品名、ウレタンアクリレート、官能基当量：７４４ｇ／ｅｑ）
・ラジカル重合性化合物５：ＨＯＡ−ＭＰＥ（Ｎ）（共栄社化学株式会社製、商品名、２−アクリロイルオキシエチル−２−ヒドロキシエチル−フタル酸、官能基当量：２９２ｇ／ｅｑ）
【０１７８】
＜可とう剤＞
・可とう剤１：ナノストレングス  Ｄ５１Ｎ（アルケマ株式会社製、商品名、変性ポリメタクリル酸メチル−ポリアクリル酸ブチルブロック共重合体、重量平均分子量：５７０００）
・可とう剤２：ナノストレングス  Ｍ５２Ｎ（アルケマ社製、商品名、変性ポリメタクリル酸メチル−ポリアクリル酸ブチル−変性ポリメタクリル酸メチルブロック共重合体、重量平均分子量：１８３０００）
・可とう剤３：クラリティ  ＬＡ２１４０ｅ（株式会社クラレ製、商品名、ポリメタクリル酸メチル−ポリアクリル酸ブチル−変性ポリメタクリル酸メチルブロック共重合体、重量平均分子量：１２００００）
・可とう剤４：クラリティ  ＬＡ２２５０（株式会社クラレ製、商品名、ポリメタクリル酸メチル−ポリアクリル酸ブチル−変性ポリメタクリル酸メチルブロック共重合体、重量平均分子量：１６３０００）
・可とう剤５：ＲＩＣＯＮ１３０ＭＡ８（クレイバレー株式会社製、商品名、マレイン酸変性液状ポリブタジエン）
・可とう剤６：ＹＳレジン  ＴＯ−８５（ヤスハラケミカル株式会社製、商品名、芳香族変性テルペン重合体）
・可とう剤７：ニットレジン  クロマン  Ｌ−５（日塗化学株式会社製、商品名、クマロン−インデン−スチレン共重合体）
【０１７９】
＜添加剤＞
・ラジカル重合開始剤：Ｐｅｒｋａｄｏｘ  ＢＣ−ＦＦ（化薬アクゾ株式会社製、商品名、ジクミルパーオキサイド）
・重合禁止剤：ＳＵＭＩＲＩＺＥＲ  ＧＭ（住友化学株式会社製、商品名、２−ｔ−ブチル−６−（３−ブチル−２−ヒドロキシ−５−メチルベンジル）−４−メチルフェニルアクリレート）
・フラックス剤：アジピン酸（旭化成ケミカルズ株式会社製）
・カップリング剤：ＯＦＳ−６０３０（東レ・ダウコーニング株式会社製、商品名、３−メタクリロイルオキシプロピルトリメトキシシラン）
・揺変付与剤：Ｒ８０５（日本アエロジル株式会社製、商品名、体積平均粒子径１２ｎｍの粉末シリカ）
【０１８０】
・無機充填材：ＳＥ−２０５０−ＳＭＪ（株式会社アドマテックス製、商品名、体積平均粒子径０．５μｍ、最大粒子径５μｍでメタクリレートシランカップリング処理（３−メタクリロイルオキシプロピル基を有するシランカップリング剤により処理）された球状シリカ）
【０１８１】
【表１】
2020065063.tif 000016
【０１８２】
【表２】
2020065063.tif 000017
【０１８３】
【表３】
2020065063.tif 000018
【０１８４】
（評価）
実施例及び比較例で作製したアンダーフィル材を用いて電子部品装置を作製し、以下に示す各試験によって評価した。評価結果を表４〜表６に示す。
【０１８５】
＜ボイド＞
配線基板のチップ搭載部に、ディスペンサー（ニードル径：０．３ｍｍ）を用いて、アンダーフィル材をクロス形状に塗布し、更に別のクロス形状を４５°ずらして重ねるように塗布した（合計塗布量：約３ｍｇ）。次いで、７０℃に加熱したホットプレートのステージ上に、アンダーフィル材を塗布した配線基板を置き、５分間、３０分間又は６０分間放置した。その後、配線基板上にチップを搭載し、加重：７．５Ｎ、コンタクト温度：１５０℃、温度／時間：２６０℃／５秒の条件で熱圧着を行い、その後、１７５℃、１時間の条件で硬化することで半導体装置を得た。
【０１８６】
電子部品装置の作製に用いた配線基板は、サイズが縦１４ｍｍ、横１４ｍｍ、厚み０．３０ｍｍであり、コア層がＥ−６７９ＦＧ（日立化成株式会社、商品名）、ソルダーレジストがＡＵＳ−３０８（太陽ホールディングス株式会社、商品名）であり、基板メッキがＮｉ（５．０μｍ）、Ｐｄ（０．３０μｍ）、Ａｕ（０．３５μｍ）の順に積層されていた。
電子部品装置の作製に用いたチップは、サイズが縦７．３ｍｍ、横７．３ｍｍ、厚み０．１５ｍｍであり、バンプが銅（高さ３０μｍ）とはんだ（材質：ＳｎＡｇ、高さ：１５μｍ）とからなり、バンプピッチが８０μｍであり、バンプ数が３２８であった。
【０１８７】
作製した電子部品装置を、超音波探傷装置（ＡＴ−５５００、日立建機株式会社製、商品名）を用いて観察し、下記基準に従ってボイド占有率を評価した。
【０１８８】
Ａ：ボイド面積が全面積の１％以下
Ｂ：ボイド面積が全面積の１％を超え５％以下
Ｃ：ボイド面積が全面積の５％を超え２０％以下
Ｄ：ボイド面積が全面積の２０％を超える
【０１８９】
＜吸湿耐熱性＞
上記方法にて作製した電子部品装置を１２０℃／１２時間加熱乾燥した後、３０℃／７０％ＲＨの条件下に１９２時間放置し、遠赤外線加熱方式のリフロー炉（予熱１５０℃〜１８０℃で５０秒、ピーク温度２６０℃、２５０℃以上の加熱時間４０秒）中を３回通した。
その後、超音波探傷装置（ＡＴ−５５００、日立建機株式会社製、商品名）を用いて、アンダーフィル材の硬化物とチップ及び配線基板との剥離、並びに硬化物のクラックの有無を不良パッケージ数として確認した。吸湿耐熱性として、（不良パッケージ数）／（評価パッケージ数）を評価した。
【０１９０】
【表４】
2020065063.tif 000019
【表５】
2020065063.tif 000020
【０１９１】
【表６】
2020065063.tif 000021
【０１９２】
評価結果から明らかなように、本実施形態のアンダーフィル材を用いて作製した実施例の電子部品装置は、ホットプレートのステージ上での放置時間を長くした場合においてもボイド占有率が小さく、吸湿耐熱性試験の結果も良好であった。したがって、特定可とう剤を用いたアンダーフィル材は、作業性、ボイドレス性、及び吸湿耐熱性に優れることがわかる。
【０１９３】
一方、特定可とう剤に該当しない可とう剤を含有するアンダーフィル材を用いて作製した比較例の電子部品装置は、ホットプレートのステージ上での放置時間が短い場合には良好なボイド占有率が小さいが、放置時間が長くなるに従いボイド占有率が上昇した。
【０１９４】
尚、実施例では、室温で液体のアンダーフィル材を用いたが、室温で固体のアンダーフィル材を用いた場合も同様の効果が得られる。
【符号の説明】
【０１９５】
１  半導体チップ（電子部品）
２  はんだバンプ
３  接続パッド
４  ソルダーレジスト
５  配線基板
６  封止材
１０  半導体チップ（電子部品）
１５  配線
２０  基板
３０  接続バンプ
４０  フィルム状アンダーフィル材
６０  ソルダーレジスト
６００  電子部品装置
【図１】
2020065063.tif 000025
【図２】
2020065063.tif 000026